СПОСОБ ПОЛУЧЕНИЯ ПРОТИВОКОРРОЗИОННОЙ МАСТИКИ НА ОСНОВЕ АСФАТОСМОЛИСТЫХ ОЛИГОМЕРОВ

1. Способ получения противокоррозионной мастики путем взаимодействия битума с тяжелой смолой (кубовый остаток производства изопрена стадии регенерации диметилформамида) и серной кислоты, отличающийся тем, что процесс проводят в едином технологическом цикле с загрузкой битума при температуре 130°С, прикапыванием технической серной кислоты 1,5-2 ч при температуре 130°С, стабилизацией продукта при 150°С 4 ч, введением добавок при температуре 140°С, при постоянном перемешивании после каждой операции цикла от 60 до 180 мин, причем процесс проводят при следующем соотношении компонентов, мас.%:
Битум 72-80
Тяжелая смола 2-3
Кислота серная техническая 4-6
Масло техническое 9-11
Бутилкаучук 1-2
Термоэластпласт 4-6
2. Способ получения противокоррозионной мастики по п.1, отличающийся тем, что в технологический цикл дополнительно введен двукратный контроль качества получаемой мастики и предусмотрена возможность слива промежуточного продукта (полуфабриката).
3. Способ получения противокоррозионной мастики по п.1, отличающийся тем, что концентрация технической серной кислоты составляет от 65 до 95%.